(57)【要約】  本発明は、アルキル（メタ）アクリレートに由来の構成単位、及びカルボキシ基を有する単量体に由来の構成単位を含み、重量平均分子量が３０万以上７０万以下であるアクリル系共重合体Ａと、アルキル（メタ）アクリレートに由来の構成単位、カルボキシ基を有する単量体に由来の構成単位、及び水酸基を有する単量体に由来の構成単位を含み、重量平均分子量が１００万以上２００万以下であるアクリル系共重合体Ｂと、アクリル系共重合体Ａ及びアクリル系共重合体Ｂの合計量１００質量部に対する含有量が２０質量部以下のイソシアネート系架橋剤と、を含有し、アクリル系共重合体Ａのガラス転移温度をアクリル系共重合体Ｂのガラス転移温度以上として構成された偏光板用粘着剤組成物を提供する。【特許請求の範囲】
【請求項１】
アルキル（メタ）アクリレートに由来の構成単位、及びカルボキシ基を有する単量体に由来の構成単位を含み、重量平均分子量が３００，０００以上７００，０００以下であるアクリル系共重合体Ａと、
アルキル（メタ）アクリレートに由来の構成単位、カルボキシ基を有する単量体に由来の構成単位、及び水酸基を有する単量体に由来の構成単位を含み、重量平均分子量が１，０００，０００以上２，０００，０００以下であるアクリル系共重合体Ｂと、
前記アクリル系共重合体Ａ及び前記アクリル系共重合体Ｂの合計量１００質量部に対する含有量が２０質量部以下の範囲であるイソシアネート系架橋剤と、
を含有し、前記アクリル系共重合体Ａのガラス転移温度（ＴｇＡ）が、前記アクリル系共重合体Ｂのガラス転移温度（ＴｇＢ）以上である、偏光板用粘着剤組成物。
【請求項２】
前記アクリル系共重合体Ｂのガラス転移温度（ＴｇＢ）が、−５０℃以上−４０℃以下である請求項１に記載の偏光板用粘着剤組成物。
【請求項３】
前記アクリル系共重合体Ｂの重量平均分子量（ＭｗＢ）に対する前記アクリル系共重合体Ａの重量平均分子量（ＭｗＡ）の比（ＭｗＡ／ＭｗＢ）が、０．５以下である請求項１又は請求項２に記載の偏光板用粘着剤組成物。
【請求項４】
前記アクリル系共重合体Ｂに対する前記アクリル系共重合体Ａの含有比率（Ａ／Ｂ）が、質量基準で６０／４０〜８０／２０である請求項１〜請求項３のいずれか１項に記載の偏光板用粘着剤組成物。
【請求項５】
前記アクリル系共重合体Ａは、炭素数１〜４のアルキル（メタ）アクリレートに由来の構成単位と、（メタ）アクリル酸に由来の構成単位と、前記炭素数１〜４のアルキル（メタ）アクリレートを単独重合させた重合体のガラス転移温度との差の絶対値が３０℃以上９０℃以下であるガラス転移温度を有する単独重合体を形成し得る単量体に由来の構成単位とを含み、
前記アクリル系共重合体Ｂは、炭素数１〜８のアルキル（メタ）アクリレートに由来の構成単位と、（メタ）アクリル酸に由来の構成単位と、ヒドロキシアルキル（メタ）アクリレートに由来の構成単位とを含む、請求項１〜請求項４のいずれか１項に記載の偏光板用粘着剤組成物。
【請求項６】
偏光子と、請求項１〜請求項５のいずれか１項に記載の偏光板用粘着剤組成物の付与により前記偏光子上に形成された粘着剤層とを有する粘着剤付偏光板。
【請求項７】
画像を表示する表示パネルと、表示パネルの少なくとも一方面に配置された請求項６に記載の粘着剤付偏光板とを備えた表示装置。
【発明の詳細な説明】
【技術分野】
【０００１】
本発明は、偏光板用粘着剤組成物、粘着剤付偏光板、及び表示装置に関する。
【背景技術】
【０００２】
近年では、液晶表示装置や有機エレクトロルミネッセンスなど、画像を表示する表示装置としては様々な表示方式の装置が広く普及している。このうち、液晶表示装置は、一般に所定の方向に配向した液晶成分がガラス等の２枚の支持基板の間に挟持された液晶セルと、偏光板、位相差フィルム、輝度向上フィルム等の光学フィルムとを貼り合わせた構造を有している。光学フィルム同士の積層や光学フィルムを液晶セルに貼着する際には、粘着剤が用いられている。【０００３】
液晶表示装置は、パーソナルコンピュータやテレビジョン、カーナビゲーション等の表示装置として広範に使用されており、例えば、高温高湿の水分量の多い過酷な環境条件や低湿の乾いた環境条件など、様々な環境条件下で使用される。したがって、長期に亘り使用された場合でも、粘着剤で貼り合わせた貼合せ部（すなわち、粘着剤層と液晶セルまたは偏光フィルムとの間の界面）が剥がれたり、粘着剤層に破断が生じることがなく、粘着剤層に気泡の発生等が生じ難い、といった高い耐久性能をそなえていることが要求される。【０００４】
また、偏光板は、ＰＶＡ等を用いた偏光フィルム（偏光子）を有する。この偏光フィルムに延伸フィルムが用いられた場合、例えば高温高湿下のような苛酷な環境に曝されると、収縮や膨張に伴なう寸法変化が生じやすく、偏光板に応力が発生する。寸法変化に伴なう応力が、偏光板と液晶セルとの間に配された粘着剤で緩和されない場合、偏光板に残留応力が不均一に生じることになる。その結果、表示パネルの表面と裏面とで偏光フィルムの延伸軸が互いに交差するように配置された２枚の偏光板の位相にズレが生じる。そのために、液晶表示装置の表示部の４つの周辺から光が漏れて白くなる、いわゆる「白抜け」と呼ばれるムラが発生する。【０００５】
上記した白抜けは、表示パネルのサイズにより発生頻度や発生パターンが異なる。かかる観点から、一般に、小型の表示パネルには、比較的柔らかいソフトタイプの粘着剤が用いられ、大型の表示パネルには、比較的硬いハードタイプの粘着剤が用いられている。このハードタイプの粘着剤を小型の表示パネルに適用しようとすると、収縮等に伴なう応力が端辺に集中しやすく、パネル周辺に上記の白抜けが顕著に現れる傾向がある。一方、大型の表示パネル用途に大サイズの粘着剤を製造する場合、原反の端部を有効に利用できないため、歩留まりが低くなる一因となっている。また、ソフトタイプの粘着剤は柔らかいため、加工刃に付着しやすく打抜き加工適性に劣る傾向もある。【０００６】
上記の白抜けを改善するため、粘着剤組成物に低分子量重合体を添加し、応力を緩和する粘着剤が提案されている。例えば、高分子量アクリル系共重合体と、重量平均分子量が３万以下の低分子量アクリル系共重合体と、多官能性化合物と、からなる偏光板用粘着剤組成物が開示されている。偏光板に生ずる寸法変化に追随する特性を有することで、周縁部と中央部との色ムラが少ないとされている（例えば、特許文献１参照）。【０００７】
また、重量平均分子量が６５〜９５万の（メタ）アクリル系共重合体（Ａ）と重量平均分子量が１０５〜１３５万の（メタ）アクリル系共重合体（Ｂ）とを所定の比率にてイソシアネート化合物とともに含む偏光板用粘着剤組成物が開示されており、高温高湿下で耐久性を有し、白抜けが抑制されるとされている（例えば、特許文献２参照）。
【先行技術文献】
【特許文献】
【０００８】
【特許文献１】特開平１０−２７９９０７号公報
【特許文献２】特開２０１１−２３１１８９号公報
【発明の概要】
【発明が解決しようとする課題】
【０００９】
しかしながら、上記従来の技術のように、白抜けに代表される色ムラの発生を防ぐため、重量平均分子量が大小異なる（メタ）アクリル系共重合体を用いる技術が開示されているが、ただ単に分子量の異なる複数種を混合して用いるのみでは、発泡や剥がれ、破断等の耐久性を良好に維持すると同時に、白抜けの発生をも防ぐことは難しい。【００１０】
粘着剤は、従来から用途やサイズに応じて粘着剤の組成を調整することが行なわれてきた。その一方、大型の表示パネル用途及び小型の表示パネル用途の双方に適用することが可能であり、サイズに関わらず、白抜けの発生が防止され、耐久性、加工性に優れた粘着剤については、未だ提案されるに至っていないのが実情である。【００１１】
本発明は、上記に鑑みたものである。上記した状況の下、発泡や剥がれ等が生じ難い高耐久性を有し、サイズに関わらず色ムラ（特に白抜け）の発生が抑制された偏光板用粘着剤組成物及び粘着剤付偏光板が必要とされている。また、色ムラの少ない画像が表示される表示装置が必要とされている。
【課題を解決するための手段】
【００１２】
本発明は、下記の知見に基づいて達成されたものである。すなわち、
重量平均分子量が大小異なる２種以上の樹脂をブレンドして用いる場合に、２種以上の樹脂のうち、分子量の小さい樹脂が、水酸基等の極性基を持たず、極性基を有する該樹脂より分子量の大きい樹脂に比べ、架橋剤との反応性が小さい場合には、分子量を下げたことで耐久性が低下する傾向を示すが、樹脂のガラス転移温度に着目してイソシアネート系架橋剤との反応性を共重合成分の調節により、粘着剤の耐久性と色ムラの発生防止とを成り立たせることができるとの知見である。【００１３】
上記の課題を達成するための具体的な手段は、以下の通りである。
第１の本発明は、アルキル（メタ）アクリレートに由来の構成単位、及びカルボキシ基を有する単量体に由来の構成単位を含み、重量平均分子量が３００，０００以上７００，０００以下であるアクリル系共重合体Ａと、アルキル（メタ）アクリレートに由来の構成単位、カルボキシ基を有する単量体に由来の構成単位、及び水酸基を有する単量体に由来の構成単位を含み、重量平均分子量が１，０００，０００以上２，０００，０００以下であるアクリル系共重合体Ｂと、前記アクリル系共重合体Ａ及び前記アクリル系共重合体Ｂの合計量１００質量部に対する含有量が２０質量部以下の範囲であるイソシアネート系架橋剤と、を含有し、前記アクリル系共重合体Ａのガラス転移温度（ＴｇＡ）が、前記アクリル系共重合体Ｂのガラス転移温度（ＴｇＢ）以上である、偏光板用粘着剤組成物である。【００１４】
第２の本発明は、偏光子と、前記第１の発明の偏光板用粘着剤組成物の付与により前記偏光子上に形成された粘着剤層と、を有する粘着剤付偏光板である。
【発明の効果】
【００１５】
本発明によれば、発泡や剥がれ等が生じ難い高耐久性を有し、サイズに関わらず色ムラ（特に白抜け）の発生が抑制された偏光板用粘着剤組成物及び粘着剤付偏光板が提供される。また、
本発明によれば、色ムラの少ない画像が表示される表示装置が提供される。
【発明を実施するための形態】
【００１６】
以下、本発明の偏光板用粘着剤組成物、並びにこれを用いた粘着剤付偏光板及び表示装置について詳細に説明する。
【００１７】
＜偏光板用粘着剤組成物＞
本発明の偏光板用粘着剤組成物は、アルキル（メタ）アクリレートに由来の構成単位、及びカルボキシ基を有する単量体に由来の構成単位を含み、重量平均分子量が３００，０００以上７００，０００以下であるアクリル系共重合体Ａと、アルキル（メタ）アクリレートに由来の構成単位、カルボキシ基を有する単量体に由来の構成単位、及び水酸基を有する単量体に由来の構成単位を含み、重量平均分子量が１，０００，０００以上２，０００，０００以下であるアクリル系共重合体Ｂと、イソシアネート系架橋剤とを用いて構成されている。さらに、本発明の偏光板用粘着剤組成物は、イソシアネート系架橋剤の、前記アクリル系共重合体Ａ及び前記アクリル系共重合体Ｂの合計量１００質量部に対する含有量を２０質量部以下の範囲とし、前記アクリル系共重合体Ａのガラス転移温度（ＴｇＡ）と前記アクリル系共重合体Ｂのガラス転移温度（ＴｇＢ）とは、ＴｇＡ≧ＴｇＢの関係を満たしている。
【００１８】
また、本発明の偏光板用粘着剤組成物は、アクリル系共重合体Ａ及びアクリル系共重合体Ｂに加えて、必要に応じて、更に、架橋剤やシランカップリング剤、その他添加剤などの他の成分を含んでいてもよい。
【００１９】
従来から、粘着剤を分子量の異なる複数種の共重合体を用いて構成する技術は知られている。しかし、単に一部の共重合体の分子量を小さくするのみでは、白抜け等の色ムラに対して応力緩和による効果は期待できるが、耐久性は著しく低下し、発泡や剥がれ等の発生が抑えられない。そのため、本発明においては、
架橋剤として比較的極性の高いイソシアネート系架橋剤を所定の比率で用いると共に、少なくとも高分子量側のアクリル系共重合体Ｂに極性基として水酸基を持たせ、低分子量側のアクリル系共重合体Ａのガラス転移温度（ＴｇＡ）を、アクリル系共重合体Ｂのガラス転移温度（ＴｇＢ）以上とする。これにより、低分子量側のアクリル系共重合体Ａのイソシアネート系架橋剤との反応が促される。アクリル系共重合体を低分子量化することで応力緩和性が与えられ、しかも低分子量化に伴なう脆化が防止され、サイズの大小に関わらず、粘着剤における色ムラ（特に白抜け）の発生防止と耐久性の向上とがともに達成される。
【００２０】
本発明の偏光板用粘着剤組成物は、耐久性及び色ムラ（特に白抜け）防止に優れるため、１９インチ以上の大型の表示パネル（すなわち大型の表示装置）に好適に用いることが可能であると同時に、１９インチ未満（更には１０インチ未満）の小型の表示パネル（すなわち小型の表示装置）にも好適に用いることが可能である。換言すれば、本発明の偏光板用粘着剤組成物は、大型の表示パネル用途の粘着剤を製造すると共に、原反の端部から小型の表示パネル用途の粘着剤を製造できるため、歩留まりが向上する。従って、大小の粘着剤を必要量に合わせて製造することが可能になり、在庫、保管の必要がなくなる利点もある。
【００２１】
なお、本明細書中において、（メタ）アクリルとは、アクリル又はメタクリルを意味し、（メタ）アクリレートとは、アクリレート又はメタクリレートを意味する。
【００２２】
以下に各成分について詳述する。
−アクリル系共重合体Ａ−
本発明の偏光板用粘着剤組成物は、アルキル（メタ）アクリレートに由来の構成単位、及びカルボキシ基を有する単量体に由来の構成単位を含み、重量平均分子量が３００，０００以上７００，０００以下であるアクリル系共重合体Ａの少なくとも一種を含有する。このアクリル系共重合体Ａは、少なくとも、アルキル（メタ）アクリレートと、カルボキシ基を有する単量体とを共重合させた共重合体であり、さらに他のモノマーが共重合して該モノマー由来の構成単位を更に有するものであってもよい。
【００２３】
アクリル系共重合体Ａを構成するアルキル（メタ）アクリレートとしては、例えば、メチル（メタ）アクリレート、エチル（メタ）アクリレート、ｎ−ブチル（メタ）アクリレート、ｉ−ブチル（メタ）アクリレート、ｔ−ブチル（メタ）アクリレート、ｎ−オクチル（メタ）アクリレート、ｉ−オクチル（メタ）アクリレート、２−エチルヘキシル（メタ）アクリレート、ｎ−ノニル（メタ）アクリレート、ｉ−ノニル（メタ）アクリレート、ｎ−デシル（メタ）アクリレート、ｎ−ドデシル（メタ）アクリレート、及びステアリル（メタ）アクリレート等が挙げられる。中でも、粘着剤の凝集力と接着力を調整しやすい点で、炭素数１〜４のアルキル（メタ）アクリレートが好ましく、炭素数１〜４のアルキルアクリレートが好ましく、特にはｎ−ブチルアクリレートが好ましい。
【００２４】
アルキル（メタ）アクリレートに由来の構成単位の、アクリル系共重合体Ａ中における比率は、６５．０〜９９．５質量％が好ましく、６５．０〜９４．５質量％がより好ましく、７５．０〜９０．０質量％が特に好ましい。アルキル（メタ）アクリレートは、共重合体を構成する主成分として含有され、その含有比率が前記範囲内であると、最適な弾性率に調整することができ、耐久性、タック性確保の点で有利である。
【００２５】
本発明におけるアクリル系共重合体Ａは、主成分として含有されるアルキル（メタ）アクリレートに加えて、さらに前記アルキル（メタ）アクリレートとは異なる単量体として、前記アルキル（メタ）アクリレート（好ましくはアルキルの炭素数１〜４）を単独重合させた重合体のガラス転移温度との差の絶対値が３０℃以上９０℃以下であるガラス転移温度を有する単独重合体を形成し得る単量体が共重合されている態様が好ましい。このような態様では、ガラス転移温度を高める、つまり樹脂の極性が上がってイソシアネート系架橋剤との反応性が高められ、耐久性をより向上させることができる。
中でも、前記差の絶対値が前記範囲にあるガラス転移温度を有する単独重合体を形成し得る単量体としては、メチルアクリレート、ｔ−ブチルアクリレート、フェノキシエチルアクリレート、ｎ−ブチルメタクリレートが好適である。特に好ましいアクリル系共重合体Ａとしては、ｎ−ブチルアクリレートと、メチルアクリレート及び／又はｔ−ブチルアクリレートとが共重合されている態様である。
【００２６】
主成分として含有されるアルキル（メタ）アクリレートに加えて、これと異なる前記単量体（好ましくはメチルアクリレート、ｔ−ブチルアクリレート）を含む場合、この単量体に由来の構成単位の、アクリル系共重合体Ａ中における比率は、５〜３０質量％が好ましく、５〜２０質量％がより好ましい。この含有比率が前記範囲内であると、イソシアネート系架橋剤との反応性が高められる点で有利である。
【００２７】
アクリル系共重合体Ａを構成するカルボキシ基を有する単量体としては、カルボキシ基を有する（メタ）アクリル系単量体が好ましい。カルボキシ基を有する単量体の例としては、アクリル酸、メタクリル酸、ω−カルボキシ-ポリカプロラクトンモノ（メタ）アクリレート等が挙げられる。中でも、共重合反応時に他の単量体との反応性が高く、未反応の単量体を低減できる点で、アクリル酸が好ましい。
【００２８】
カルボキシ基を有する単量体に由来の構成単位の、アクリル系共重合体Ａ中における比率は、０．５〜５質量％が好ましく、０．５〜３質量％がより好ましい。カルボキシ基を有する単量体の含有比率が前記範囲内であると、ポットライフ性の確保と適度に樹脂架橋度を調整できることの観点で有利である。
【００２９】
アクリル系共重合体Ａの重量平均分子量は、３００，０００以上７００，０００以下である。重量平均分子量が前記範囲内であることは、偏光板用粘着剤組成物に含まれる複数の樹脂のうち、アクリル系共重合体Ａが低分子量側の樹脂であることを示す。また、アクリル系共重合体Ａの重量平均分子量が３００，０００未満と小さくなり過ぎると、剥がれ等が生じやすく、耐久性（特に大サイズ（例えば１９インチ以上）用途に適用した際の耐久性）が低下する。逆に、アクリル系共重合体Ａの重量平均分子量が７００，０００を超えて大きくなり過ぎると、分子サイズがアクリル系共重合体Ｂに近づき、アクリル系共重合体Ａとの併用にしたことによる応力緩和が小さくなり、色ムラ（特に白抜け）の発生が抑えられない。これは、特に大サイズ（例えば１９インチ以上）用途に適用した際に顕著に現れる。
【００３０】
アクリル系共重合体Ａのガラス転移温度（ＴｇＡ）としては、−５０℃以上−３０℃以下の範囲が好ましく、−４８℃以上−４０℃以下の範囲がより好ましい。ＴｇＡが−５０℃以上であると、弾性率に調整することができ、耐久性、白抜け性に優れる。また、ＴｇＡが−３０℃以下であると、粘性を極端に損なうことなくタック性、貼合適正に優れる。
【００３１】
アクリル系共重合体Ａの偏光板用粘着剤組成物中における含有量としては、後述する含有比率Ａ／Ｂを満たす範囲で適宜選択することができるが、偏光板用粘着剤組成物の全固形分に対して、５０質量％以上７４質量％以下の範囲が好ましく、５４質量％以上６９質量％以下の範囲がより好ましい。アクリル系共重合体Ａの含有量が前記範囲内であると、粘着剤に柔軟性が与えられ、応力緩和により色ムラ（特に白抜け）の発生が抑えられる。
【００３２】
−アクリル系共重合体Ｂ−
本発明の偏光板用粘着剤組成物は、アルキル（メタ）アクリレートに由来の構成単位、カルボキシ基を有する単量体に由来の構成単位、及び水酸基を有する単量体に由来の構成単位を含み、重量平均分子量が１，０００，０００以上２，０００，０００以下であるアクリル系共重合体Ｂの少なくとも一種を含有する。このアクリル系共重合体Ｂは、少なくとも、アルキル（メタ）アクリレートと、カルボキシ基を有する単量体と、水酸基を有する単量体とを共重合させた共重合体であり、さらに他のモノマーが共重合して該モノマー由来の構成単位を更に有するものであってもよい。
【００３３】
アクリル系共重合体Ｂを構成するアルキル（メタ）アクリレートとしては、例えば、メチル（メタ）アクリレート、エチル（メタ）アクリレート、ｎ−ブチル（メタ）アクリレート、ｉ−ブチル（メタ）アクリレート、ｔ−ブチル（メタ）アクリレート、ｎ−オクチル（メタ）アクリレート、ｉ−オクチル（メタ）アクリレート、２−エチルヘキシル（メタ）アクリレート、ｎ−ノニル（メタ）アクリレート、ｉ−ノニル（メタ）アクリレート、ｎ−デシル（メタ）アクリレート、ｎ−ドデシル（メタ）アクリレート、及びステアリル（メタ）アクリレート等が挙げられる。中でも、粘着剤の凝集力と接着力を調整しやすい点で、炭素数１〜８のアルキル（メタ）アクリレートが好ましく、炭素数１〜８のアルキルアクリレートが好ましく、特にはｎ−ブチルアクリレート、ｔ−ブチルアクリレート、メチルアクリレート、２−エチルヘキシルアクリレートが好ましい。
【００３４】
アルキル（メタ）アクリレートに由来の構成単位の、アクリル系共重合体Ｂ中における比率は、９３〜９９．４質量％が好ましく、９６〜９９．４質量％がより好ましい。アルキル（メタ）アクリレートは、共重合体を構成する主成分として含有され、その含有比率が前記範囲内であると、最適な弾性率に調整することができ耐久性や粘着特性の点で有利である。
【００３５】
アクリル系共重合体Ｂを構成するカルボキシ基を有する単量体としては、カルボキシ基を有する（メタ）アクリル系単量体が好ましい。カルボキシ基を有する単量体の例としては、アクリル酸、メタクリル酸、ω−カルボキシ-ポリカプロラクトンモノ（メタ）アクリレート等が挙げられる。中でも、共重合反応時に他の単量体との反応性が高く、未反応の単量体を低減できる点で、アクリル酸が好ましい。
【００３６】
カルボキシ基を有する単量体に由来の構成単位の、アクリル系共重合体Ｂ中における比率は、０．５〜５質量％が好ましく、０．５〜３質量％がより好ましい。カルボキシ基を有する単量体の含有比率が前記範囲内であると、ポットライフ性の確保と適度に樹脂架橋度を調整することができる点で有利である。
【００３７】
アクリル系共重合体Ｂを構成する水酸基を有する単量体としては、水酸基を有する（メタ）アクリル系単量体が好ましく、水酸基を有する（メタ）アクリル酸エステルがより好ましい。水酸基を有する単量体の例としては、２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート、３−メチル−３−ヒドロキシブチル（メタ）アクリレート、１，３−ジメチル−３−ヒドロキシブチル（メタ）アクリレート、２，２，４−トリメチル−３−ヒドロキシペンチル（メタ）アクリレート、２−エチル−３−ヒドロキシヘキシル（メタ）アクリレート、ポリプロピレングリコールモノ（メタ）アクリレート、ポリエチレングリコールモノ（メタ）アクリレート、及びポリ（エチレングリコール−プロピレングリコール）モノ（メタ）アクリレート等が挙げられる。
中でも、重合反応性が高く、得られた共重合体を含む組成としたときの架橋反応性に優れる点で、ヒドロキシアルキル（メタ）アクリレートが好ましく、アルキル部位の炭素数が１〜４のヒドロキシアルキル（メタ）アクリレートがより好ましく、更に好ましくは、２−ヒドロキシエチルアクリレート、２−ヒドロキシプロピルアクリレート、４−ヒドロキシブチルアクリレートである。
【００３８】
水酸基を有する単量体に由来の構成単位の、アクリル系共重合体Ｂ中における比率は、０．１〜２．０質量％が好ましく、０．１〜１．０質量％がより好ましい。水酸基を有する単量体の含有比率が前記範囲内であると、イソシアネート系架橋剤との反応性を確保することができ、耐久性を良好に維持するのに有利である。
【００３９】
アクリル系共重合体Ｂの重量平均分子量は、１，０００，０００以上２，０００，０００以下である。重量平均分子量が前記範囲内であることは、偏光板用粘着剤組成物に含まれる複数の樹脂のうち、アクリル系共重合体Ｂが高分子量側の樹脂であることを示す。また、アクリル系共重合体Ｂの重量平均分子量が１，０００，０００未満と小さくなると、剥がれ等が生じやすく、耐久性（特に大サイズ（例えば１９インチ以上）用途に適用した際の耐久性）が低下する。アクリル系共重合体Ｂの重量平均分子量が２，０００，０００を超えて大きくなり過ぎると、アクリル系共重合体Ａを併用したことによる応力緩和効果が低下する。そのために、収縮に追従し難くなり、粘着剤に破断や剥離が生じやすく耐久性が悪化すると共に、特に小サイズ（例えば１０インチ未満）用途に適用した際の色ムラ（特に白抜け）の発生が抑えられない。
【００４０】
アクリル系共重合体Ｂのガラス転移温度（ＴｇＢ）としては、−５０℃以上−４０℃以下の範囲が好ましく、−５０℃以上−４５℃以下の範囲がより好ましい。ＴｇＢが−５０℃以上であると、弾性率に調整することができ、耐久性、白抜け性に優れる。また、ＴｇＢが−４０℃以下であると、粘性を極端に損なうことなくタック性、貼合適正に優れる。
【００４１】
アクリル系共重合体Ｂの偏光板用粘着剤組成物中における含有量としては、後述する含有比率Ａ／Ｂを満たす範囲で適宜選択することができるが、偏光板用粘着剤組成物の全固形分に対して、１７質量％以上３７質量％以下の範囲が好ましく、２１質量％以上３２質量％以下の範囲がより好ましい。アクリル系共重合体Ｂの含有量が前記範囲内であると、粘着剤中における高分子量成分の比率が保持され、耐久性が向上する。
【００４２】
本発明におけるアクリル系共重合体Ａ及びアクリル系共重合体Ｂにおいて、それぞれを構成するアルキル（メタ）アクリレート、カルボキシ基を有する単量体は、アクリル系共重合体Ａとアクリル系共重合体Ｂとで互いに異なってもよいし、同一であってもよい。
【００４３】
本発明においては、前記アクリル系共重合体Ａのガラス転移温度（ＴｇＡ；℃）と、前記アクリル系共重合体Ｂのガラス転移温度（ＴｇＢ；℃）とは、ＴｇＡ≧ＴｇＢの関係を満たす。ＴｇＡがＴｇＢ未満であると、分子量が比較的小さいことに加え、イソシアネート系架橋剤との反応性が足りないため、発泡や剥がれ等の故障が生じやすく、耐久性に劣る。中でも、色ムラ（特に白抜け）の防止効果及び耐久性をより向上させる観点から、ＴｇＡとＴｇＢとの差（ＴｇＡ−ＴｇＢ；℃）としては、１℃以上５℃以下の範囲が好ましく、１℃以上３℃以下の範囲がより好ましい。
【００４４】
本明細書において、アクリル系共重合体のガラス転移温度（Ｔｇ）は、以下の計算により求められるモル平均ガラス転移温度である。下記式中のＴｇ１、Ｔｇ２、・・・・・及びＴｇｎは、成分１、成分２、・・・・・及び成分ｎそれぞれの単独重合体のガラス転移温度であり、絶対温度（゜Ｋ）に換算し算出される。ｍ１、ｍ２、・・・・・及びｍｎは、それぞれの成分のモル分率である。
【００４５】
［ガラス転移温度（Ｔｇ）の算出式］
【数１】
2013183563.tif 000002
【００４６】
なお、ここでいう「単独重合体のガラス転移温度（Ｔｇ）」には、Ｌ．Ｅ．ニールセン著、小野木宣治訳「高分子の力学的性質」第１１〜３５頁に記載されている単量体のガラス転移温度が適用される。
【００４７】
また、前記アクリル系共重合体Ａの重量平均分子量（ＭｗＡ）の、前記アクリル系共重合体Ｂの重量平均分子量（ＭｗＢ）に対する比（ＭｗＡ／ＭｗＢ）は、０．５以下が好ましい。ＭｗＡ／ＭｗＢが０．５以下であることで、色ムラ（特に白抜け）の防止効果をより高めることができる。中でも、ＭｗＡ／ＭｗＢは、前記同様の理由から、０．３５以下がより好ましい。
【００４８】
前記アクリル系共重合体Ｂに対する前記アクリル系共重合体Ａの含有比率（Ａ／Ｂ）としては、質量基準で６０／４０〜８０／２０の範囲が好ましい。含有比率Ａ／Ｂが下限の比率以上であると、比較的分子量の小さいアクリル系共重合体Ａの比率が多いため、応力緩和による色ムラ（特に白抜け）に対する改善効果が高く、しかもアクリル系共重合体Ａ及びＢのガラス転移温度がＴｇＡ≧ＴｇＢの関係を満たしていることで、アクリル系共重合体Ａの比率が多いことによる耐久性の低下の懸念も少ない。また、含有比率Ａ／Ｂが上限の比率以下であることで、低分子量化による応力緩和効果と、高分子量側のアクリル系共重合体Ｂの相対量が維持されることによる耐久性の維持とのバランスを保つことができる。
中でも、含有比率Ａ／Ｂとしては、前記同様の理由から、６５／３５〜７５／２５の範囲がより好ましい。
【００４９】
上記の中でも、本発明におけるアクリル系共重合体Ａとアクリル系共重合体Ｂとの組み合わせ態様としては、下記の（１）第１の態様〜（３）第３の態様が好ましい。即ち、
（１）第１の態様として、
アクリル系共重合体Ａが、炭素数１〜４のアルキル（メタ）アクリレートに由来の構成単位と、（メタ）アクリル酸に由来の構成単位と、「前記炭素数１〜４のアルキル（メタ）アクリレートを単独重合させた重合体のガラス転移温度との差の絶対値が３０℃以上９０℃以下であるガラス転移温度を有する単独重合体を形成し得る単量体」に由来の構成単位と、を含み、
アクリル系共重合体Ｂが、炭素数１〜８のアルキル（メタ）アクリレートに由来の構成単位と、（メタ）アクリル酸に由来の構成単位と、ヒドロキシアルキル（メタ）アクリレートに由来の構成単位と、を含む態様
（２）第２の態様として、
アクリル系共重合体Ａが、ｎ−ブチルアクリレートに由来の構成単位と、カルボキシ基を有する（メタ）アクリル系単量体に由来の構成単位と、メチルアクリレート及び／又はｔ−ブチルアクリレートに由来の構成単位と、を含み、
アクリル系共重合体Ｂが、ｎ−ブチルアクリレートに由来の構成単位と、カルボキシ基を有する（メタ）アクリル系単量体に由来の構成単位と、ヒドロキシアルキル（メタ）アクリレートに由来の構成単位と、を含む態様
（３）第３の態様として、
アクリル系共重合体Ａが、ｎ−ブチルアクリレートに由来の構成単位と、（メタ）アクリル酸に由来の構成単位と、メチルアクリレート及び／又はｔ−ブチルアクリレートと、を含み、
アクリル系共重合体Ｂが、ｎ−ブチルアクリレートに由来の構成単位と、（メタ）アクリル酸に由来の構成単位と、ヒドロキシアルキル（メタ）アクリレートに由来の構成単位と、を含む態様
【００５０】
本発明におけるアクリル系共重合体の重合方法は、特に制限されるものではなく、溶液重合、乳化重合、懸濁重合などの方法を適用することができる。処理工程が比較的簡単で、かつ短時間で行なえることから、溶液重合が好ましい。
【００５１】
溶液重合は、一般に、重合槽内に所定の有機溶媒、単量体、重合開始剤、及び、必要に応じて用いられる連鎖移動剤を仕込み、窒素気流中又は有機溶媒の還流下で、撹拌しながら数時間加熱反応させる。前記重合開始剤としては、特に制限されるものではなく、例えばアゾ系化合物を用いることができる。
【００５２】
アクリル系共重合体の重量平均分子量（Ｍｗ）は、反応温度、時間、溶剤量、触媒の種類や量を調整することにより、所望の分子量に調整することができる。
【００５３】
本明細書において、アクリル系共重合体の重量平均分子量（Ｍｗ）は、下記の方法により測定された値である。即ち、下記（１）〜（３）にしたがって測定される。
（１）アクリル系共重合体溶液を剥離シート（離型シート）上に塗工し、１００℃で２分間乾燥させ、フィルム状のアクリル系共重合体を得る。
（２）前記（１）で得られたフィルム状のアクリル系共重合体をテトラヒドロフランにて固形分０．２質量％になるように溶解させる。
（３）下記条件にて、ゲルパーミエーションクロマトグラフィー（ＧＰＣ）を用いて、（メタ）アクリル系共重合体の重量平均分子量（Ｍｗ）を測定する。
<条件>
・ＧＰＣ：ＨＬＣ−８２２０ ＧＰＣ〔東ソー（株）製〕
・カラム：ＴＳＫ−ＧＥＬ ＧＭＨＸＬ（４本使用）
・移動相溶媒：テトラヒドロフラン
・標準試料  ：標準ポリスチレン
・流速      ：０．６ｍｌ／ｍｉｎ
・カラム温度：４０℃
【００５４】
−イソシアネート系架橋剤−
本発明の偏光板用粘着剤組成物は、イソシアネート系架橋剤の少なくとも一種を含有する。この架橋剤は、極性のある化合物であり、このような架橋剤を含む組成の場合に本発明の効果（色ムラ（特に白抜け）の防止及び耐久性の向上）がより奏される。
【００５５】
イソシアネート系架橋剤としては、トリレンジイソシアネート系化合物が好適に挙げられる。トリレンジイソシアネート系化合物としては、イソシアネートの２量体もしくは３量体、又はイソシアネートとトリメチロールプロパンポリオールとのアダクト体などの各種イソシアネートに由来するトリレンジイソシアネート化合物を用いることができる。
【００５６】
トリレンジイソシアネート系化合物は、上市されている市販品を用いてもよく、市販品の例として、日本ポリウレタン工業株式会社製の「コロネートＬ」（商品名）などを好適に使用することができる。
【００５７】
イソシアネート系架橋剤の偏光板用粘着剤組成物中における含有量は、アクリル系共重合体の合計量１００質量部に対して、２０質量部以下の範囲とする。イソシアネート系架橋剤の含有量が２０質量部を越えると、凝集力が過多になり、高温高湿下に曝された際に偏光板（特にその保護用シートであるセルローストリアセテート（ＴＡＣ））との間の接着性が低下しやすく、剥がれの発生が抑えられない。イソシアネート系架橋剤の含有量としては、８質量部以上２０質量部以下の範囲が好ましく、１０質量部以上１５質量部以下の範囲がより好ましい。イソシアネート系架橋剤の含有量が８質量部以上であると、粘着剤層を貼着後の偏光板の収縮応力を抑制するのに良好な凝集力が発現し、白抜けの発生がより効果的に抑制される。
【００５８】
−エポキシ系架橋剤−
本発明の偏光板用粘着剤組成物は、前記イソシアネート系架橋剤と共に、エポキシ系架橋剤を含有していることが好ましい。偏光板用粘着剤組成物がエポキシ系架橋剤を含む場合、凝集力の調整が容易であり、高温高湿下に曝された場合でも、外観異常が抑えられる。
【００５９】
エポキシ系架橋剤の例としては、１，３−ビス（Ｎ，Ｎ−グリシジルアミノメチル）シクロヘキサン、Ｎ，Ｎ，Ｎ’，Ｎ’−テトラグリシジル−ｍ−キシリレンジアミンなどを挙げることができる。
また、エポキシ系架橋剤は、上市されている市販品を用いてもよく、市販品の例として、三菱ガス化学株式会社製の「ＴＥＴＲＡＤ-Ｘ」、「ＴＥＴＲＡＤ-Ｃ」（商品名）などを好適に使用することができる。
【００６０】
エポキシ系架橋剤の偏光板用粘着剤組成物中における含有量としては、アクリル系共重合体Ａとアクリル系共重合体Ｂの合計量に対して、０．００１質量％以上０．１質量％以下の範囲が好ましい。エポキシ系架橋剤の含有量が前記範囲内であると、粘着剤層の凝集力を調整することができ、耐久性（耐湿熱性）での剥がれの発生を抑えることができる点で有利である。
【００６１】
−シランカップリング剤−
本発明の偏光板用粘着剤組成物は、シランカップリング剤を含むことが好ましい。偏光板用粘着剤組成物がシランカップリング剤を含む場合、偏光板が組み込まれた表示装置（例えば液晶表示装置）が高温高湿環境下に曝されても、粘着剤層と偏光板又は液晶セルとの間に剥がれが起きにくい。本発明の偏光板用粘着剤組成物は、平滑なガラスに良好な接着力を示す点で好ましい。
【００６２】
シランカップリング剤としては、例えば、ビニルトリメトキシシラン、ビニルトリエトキシシラン、及び３−メタクリロキシプロピルトリメトキシシラン等の重合性不飽和基含有シラン化合物、３−メルカプトプロピルトリメトキシシラン、３−メルカプトプロピルトリエトキシシラン、及び３−メルカプトプロピルジメトキシメチルシラン等のメルカプト基含有シラン系化合物、及び３−グリシドキシプロピルトリメトキシシラン、２−（３，４−エポキシシクロヘキシル）エチルトリメトキシシラン等のエポキシ構造を有するシラン化合物、３−アミノプロピルトリメトキシシラン、Ｎ−（２−アミノエチル）−３−アミノプロピルトリメトキシシラン、及びＮ−（２−アミノエチル）−３−アミノプロピルメチルジメトキシシラン等のアミノ基含有シラン化合物、並びに、トリス−（３−トリメトキシシリルプロピル）イソシアヌレート等が挙げられる。これらは、一種単独で用いてもよく、２種以上を組み合わせて用いてもよい。
【００６３】
シランカップリング剤は、上市されている市販品を用いてもよく、市販品の例として、信越化学工業株式会社製の「ＫＢＭ−４０３」（商品名）などを好適に使用することができる。
【００６４】
シランカップリング剤の偏光板用粘着剤組成物中における含有量としては、アクリル系共重合体Ａ及びアクリル系共重合体Ｂの合計量１００質量部に対して、０．０１質量％以上２．０質量％以下の範囲が好ましい。シランカップリング剤の含有量が前記範囲内であると、粘着剤層の接着性をより向上させることができる。
【００６５】
本発明の偏光板用粘着剤組成物は、上記成分のほか、更に、紫外線吸収剤などの各種添加剤や溶剤などを適宜配合することができる。
【００６６】
＜粘着剤付偏光板＞
本発明の粘着剤付偏光板は、少なくとも、偏光子と、既述の本発明の偏光板用粘着剤組成物の付与により偏光子上に形成された粘着剤層と、を設けて構成されている。
【００６７】
偏光子としては、一般に、例えばポリビニルアルコール（ＰＶＡ）フィルムなどが使用される。偏光子は、例えばトリアセチルセルロース（ＴＡＣ）等の保護用シートの間に保持された例えば３層構造（例えばＴＡＣ／偏光子／ＴＡＣ）に構成された偏光板として用いることができる。
【００６８】
例えばＴＡＣ／偏光子／ＴＡＣの３層構造の偏光板の少なくとも一方面に、既述の本発明の偏光板用粘着剤組成物を付与することにより粘着剤層を設けることで、粘着剤付偏光板が作製される。この場合、偏光板上に組成物を付与してもよいが、好ましくは使用時に剥離される保護用シート（剥離シート）上に付与する。偏光板用粘着剤組成物の付与は、液体の偏光板用粘着剤組成物を用いた浸漬法、塗布法、インクジェット法などの塗布方法により好適に行なえる。中でも、塗布法によることが好ましい。
具体的には、本発明の偏光板用粘着剤組成物を保護用シート（剥離シート）上に塗工し、乾燥させ、保護用シート上に粘着剤層を形成した後、この粘着剤層を偏光板上に転写、養生させることで粘着剤付偏光板が作製される。
【００６９】
保護用シート（剥離シート）上に付与された粘着剤組成物は、熱風乾燥機等を用いて７０〜１２０℃で１〜３分程度の乾燥条件で乾燥されることが好ましい。
【００７０】
更に、偏光板上に設けられた粘着層の露出面には、被着体に対する接触面を保護する観点から、露出面を保護するための保護用シート（剥離シート）を密着して設けておくことが好ましい。この保護用シートとしては、粘着層との間の剥離が容易に行なえるように、フッ素系樹脂、パラフィンワックス、シリコーン等の離型剤で離型処理を施したポリエステル等の合成樹脂シートが好適に用いられる。表示パネルのガラス板等に貼り付けるときには、保護用シートを剥離し、露出した粘着材層の表面をガラス基板等に密着させる。
また、偏光板の粘着剤層が設けられていない側の表面（露出面）には、その表面を保護する表面保護シートを更に設けてもよい。表面保護シートには、ＰＥＴフィルムの片面に粘着加工されたプロテクトフィルム等が好適に用いられる。
【００７１】
粘着剤層の層厚としては、特に制限されるものではないが、乾燥後の厚みで１μｍ以上１００μｍ以下が好ましく、より好ましくは５μｍ以上５０μｍ以下であり、更に好ましくは１５μｍ以上３０μｍ以下である。
【００７２】
本発明の粘着剤付偏光板は、積層される液晶セルの大きさが１９インチワイド（２６０ｍｍ×４１５ｍｍ）以上でも適用可能である。液晶セルの大きさが１９インチワイド（２６０ｍｍ×４１５ｍｍ）以上であると、偏光板の熱や湿度の影響による膨張、収縮が大きくなる。したがって、従来の粘着剤付偏光板では、高温高湿下に曝された際に応力抑制が充分でないため、大型の表示装置（例えば液晶表示装置）の光源点灯時などにおいて、ベセル周辺に発生する「白抜け」の発生を抑制することができない。これに対して、本発明の粘着剤付偏光板では、共重合体の樹脂設計並びに架橋剤の種類及び量を適正した構成となっているため、高温高湿下に曝されても応力抑制が十分であり、１９インチワイド（２６０ｍｍ×４１５ｍｍ）以上の大きさの液晶セルにも好適であり、また１９インチ未満（更には１０インチ未満）の小型の表示装置（液晶表示装置）に適用されても、適度な応力緩和性により白抜けの発生が抑えられる。
【００７３】
＜表示装置＞
本発明の表示装置は、画像を表示する表示パネルと、表示パネルの少なくとも一方面に配置された既述の本発明の粘着剤付偏光板と、を設けて構成されている。
表示パネルとしては、液晶化合物が封入された液晶表示パネルや、有機エレクトロルミネッセンス表示パネルなどが挙げられる。
【００７４】
本発明の表示装置の例としては、液晶表示パネルの両面に本発明の粘着剤付偏光板を、それぞれについて粘着剤層が液晶表示パネルの表面（例えばガラス基板の表面）に接触するように配置し、粘着剤層を介して液晶表示パネルの両面に偏光板を接着した構造（偏光板／粘着材層／液晶表示パネル／粘着材層／偏光板の構造）を備えた液晶表示装置を挙げることができる。
【００７５】
以下、本発明の偏光板用粘着剤組成物、粘着剤付偏光板及び表示装置、並びにこれらの好ましい態様について示す。
＜１＞  アルキル（メタ）アクリレートに由来の構成単位、及びカルボキシ基を有する単量体に由来の構成単位を含み、重量平均分子量が３００，０００以上７００，０００以下であるアクリル系共重合体Ａと、アルキル（メタ）アクリレートに由来の構成単位、カルボキシ基を有する単量体に由来の構成単位、及び水酸基を有する単量体に由来の構成単位を含み、重量平均分子量が１，０００，０００以上２，０００，０００以下であるアクリル系共重合体Ｂと、前記アクリル系共重合体Ａ及び前記アクリル系共重合体Ｂの合計量１００質量部に対する含有量が２０質量部以下の範囲であるイソシアネート系架橋剤と、を含有し、前記アクリル系共重合体Ａのガラス転移温度（ＴｇＡ）が、前記アクリル系共重合体Ｂのガラス転移温度（ＴｇＢ）以上である、偏光板用粘着剤組成物である。
【００７６】
＜２＞  前記アクリル系共重合体Ｂのガラス転移温度（ＴｇＢ）が、−５０℃以上−４０℃以下である前記＜１＞に記載の偏光板用粘着剤組成物である。
＜３＞  前記アクリル系共重合体Ｂの重量平均分子量（ＭｗＢ）に対する前記アクリル系共重合体Ａの重量平均分子量（ＭｗＡ）の比（ＭｗＡ／ＭｗＢ）が、０．５以下である前記＜１＞又は前記＜２＞に記載の偏光板用粘着剤組成物である。
＜４＞  前記アクリル系共重合体Ｂに対する前記アクリル系共重合体Ａの含有比率（Ａ／Ｂ）が、質量基準で６０／４０〜８０／２０である前記＜１＞〜前記＜３＞のいずれか１つに記載の偏光板用粘着剤組成物である。
【００７７】
＜５＞  前記アクリル系共重合体Ａは、炭素数１〜４のアルキル（メタ）アクリレートに由来の構成単位と、（メタ）アクリル酸に由来の構成単位と、前記炭素数１〜４のアルキル（メタ）アクリレートを単独重合させた重合体のガラス転移温度との差の絶対値が３０℃以上９０℃以下であるガラス転移温度を有する単独重合体を形成し得る単量体に由来の構成単位とを含み、
前記アクリル系共重合体Ｂは、炭素数１〜８のアルキル（メタ）アクリレートに由来の構成単位と、（メタ）アクリル酸に由来の構成単位と、ヒドロキシアルキル（メタ）アクリレートに由来の構成単位とを含む、前記＜１＞〜前記＜４＞のいずれか１つに記載の偏光板用粘着剤組成物である。
【００７８】
＜６＞  偏光子と、前記＜１＞〜前記＜５＞のいずれか１つに記載の偏光板用粘着剤組成物の付与により前記偏光子上に形成された粘着剤層とを有する粘着剤付偏光板である。
＜７＞  画像を表示する表示パネルと、表示パネルの少なくとも一方面に配置された前記＜６＞に記載の粘着剤付偏光板とを備えた表示装置である。
【実施例】
【００７９】
以下、本発明を実施例により更に具体的に説明するが、本発明はその主旨を越えない限り、以下の実施例に限定されるものではない。なお、特に断りのない限り、「部」は質量基準である。【００８０】
（製造例Ａ１）
温度計、撹枠機、窒素導入管、及び還流冷却管を備えた反応器内に、ｎ−ブチルアクリレート（ＢＡ）７９．０質量部、メチルアクリレート（ＭＡ）２０．０質量部、アクリル酸（ＡＡ）１．０質量部、酢酸エチル（ＥＡｃ）１１０質量部、及びアゾビスジメチルバレロニトリル（ＡＢＶＮ）０．１質量部を入れて混合した後、反応器内を窒素置換した。その後、得られた混合物を撹拌しながら反応器内の混合物を６５℃に昇温し、８時間保持して重合反応を行なった。重合反応終了後、反応混合物を酢酸エチルで希釈して固形分３７．０質量％に調整した。このようにして、ＢＡ／ＭＡ／ＡＡ共重合体Ａ１の溶液（アクリル系共重合体Ａ）を得た。【００８１】
得られたＢＡ／ＭＡ／ＡＡ共重合体Ａ１について、以下に示す方法で重量平均分子量（Ｍｗ）の測定及びガラス転移温度（Ｔｇ）を算出した。結果は、下記表１に示す。
重量平均分子量は、既述の方法に従って、ゲル透過クロマトグラフ（ＧＰＣ）により、ＴＳＫ−ＧＥＬ ＧＭＨＸＬ（東ソー製のスチレン系ポリマー充填剤）をカラムとして測定し、ポリスチレン換算して求めた。
Ｔｇは、既述のガラス転移温度（Ｔｇ）の算出式を用いて算出したモル平均ガラス転移温度である。【００８２】
（製造例Ａ２〜Ａ１１）
製造例Ａ１において、ＢＡ／ＭＡ／ＡＡ共重合体Ａ１の合成に用いたｎ−ブチルアクリレート（ＢＡ）、メチルアクリレート（ＭＡ）、及びアクリル酸（ＡＡ）の比率を、下記表１に示すように変更すると共に、溶剤量や触媒量の調整により下記表１に示すように分子量を調節したこと以外は、製造例Ａ１と同様にして、ＢＡ／ＭＡ／ＡＡ共重合体Ａ２〜Ａ１１の溶液（アクリル系共重合体Ａ）を得た。
また、各共重合体について、製造例Ａ１の共重合体Ａ１と同様にして、Ｍｗの測定及びＴｇの算出を行なった。結果は、下記表１に示す。【００８３】
（製造例Ａ１２〜Ａ１４）
製造例Ａ１において、合成に用いたｎ−ブチルアクリレート（ＢＡ）、メチルアクリレート（ＭＡ）、及びアクリル酸（ＡＡ）を、下記表２に示す構成モノマーに変更して合成を行ない、製造例Ａ１と同様の方法により共重合体Ａ１２〜Ａ１１の溶液（アクリル系共重合体Ａ）を得た。
また、各共重合体について、製造例Ａ１の共重合体Ａ１と同様にして、Ｍｗの測定及びＴｇの算出を行なった。結果は、下記表２に示す。【００８４】
（製造例Ｂ１）
温度計、撹拌機、窒素導入管、及び還流冷却管を備えた反応器内に、ｎ−ブチルアクリレート（ＢＡ）８９．０質量部、メチルアクリレート（ＭＡ）９．５質量部、アクリル酸（ＡＡ）１．０質量部、２−ヒドロキシエチルアクリレート（２ＨＥＡ）０．５質量部、酢酸エチル（ＥＡｃ）９０質量部、及びアゾビスジメチルバレロニトリル（ＡＢＶＮ）０．０３質量部を入れて混合した後、反応器内を窒素置換した。その後、得られた混合物を撹拌しながら反応器内の混合物を６５℃に昇温し、８時間保持して重合反応を行なった。重合反応終了後、反応混合物を酢酸エチルで希釈して固形分１７．０質量％に調整した。このようにして、ＢＡ／ＭＡ／ＡＡ／２ＨＥＡ共重合体Ｂ１の溶液（アクリル系共重合体Ｂ）を得た。
また、共重合体Ｂ１について、製造例Ａ１の共重合体Ａ１と同様にして、Ｍｗの測定及びＴｇの算出を行なった。結果は、下記表１に示す。【００８５】
（製造例Ｂ２〜Ｂ５、Ｂ７〜Ｂ９）
製造例Ｂ１において、ＢＡ／ＭＡ／ＡＡ／２ＨＥＡ共重合体Ｂ１の合成に用いたｎ−ブチルアクリレート（ＢＡ）、メチルアクリレート（ＭＡ）、アクリル酸（ＡＡ）、及び２−ヒドロキシエチルアクリレート（２ＨＥＡ）の比率を、下記表１に示すように変更すると共に、溶剤量や触媒量の調整により下記表１に示すように分子量を調節したこと以外は、製造例Ｂ１と同様にして、ＢＡ／ＭＡ／ＡＡ／２ＨＥＡ共重合体Ｂ２〜Ｂ５、Ｂ７〜Ｂ９の溶液（アクリル系共重合体Ｂ）を得た。
また、各共重合体について、製造例Ｂ１の共重合体Ｂ１と同様にして、Ｍｗの測定及びＴｇの算出を行なった。結果は、下記表１に示す。【００８６】
（製造例Ｂ６）
製造例Ｂ１において、ＢＡ／ＭＡ／ＡＡ／２ＨＥＡ共重合体Ｂ１の合成に用いたｎ−ブチルアクリレート（ＢＡ）、アクリル酸（ＡＡ）、及び２−ヒドロキシエチルアクリレート（２ＨＥＡ）の比率を下記表１に示すように変更し、メチルアクリレート（ＭＡ）９．５部を２−エチルヘキシルアクリレート（２ＥＨＡ）１５部に代えると共に、溶剤量や触媒量の調整により下記表１に示すように分子量を調節したこと以外は、製造例Ｂ１と同様にして、ＢＡ／２ＥＨＡ／ＡＡ／２ＨＥＡ共重合体Ｂ６の溶液（アクリル系共重合体Ｂ）を得た。
また、各共重合体について、製造例Ｂ１の共重合体Ｂ１と同様にして、Ｍｗの測定及びＴｇの算出を行なった。結果は、下記表１に示す。【００８７】
（製造例Ｂ１０〜Ｂ１３）
製造例Ｂ１において、合成に用いたｎ−ブチルアクリレート（ＢＡ）、メチルアクリレート（ＭＡ）、アクリル酸（ＡＡ）、及び２−ヒドロキシエチルアクリレート（２ＨＥＡ）を、下記表２に示す構成モノマーに変更して合成を行ない、製造例Ｂ１と同様の方法により共重合体Ｂ１０〜Ｂ１３の溶液（アクリル系共重合体Ｂ）を得た。
また、各共重合体について、製造例Ｂ１の共重合体Ｂ１と同様にして、Ｍｗの測定及びＴｇの算出を行なった。結果は、下記表２に示す。【００８８】
（実施例１）
−粘着剤組成物の調製−
アクリル系共重合体Ａとして、前記製造例Ａ１で得たＢＡ／ＭＡ／ＡＡ共重合体の溶液１８９．２質量部（ＢＡ／ＭＡ／ＡＡ共重合体の固形分：７０．０質量部）と、アクリル系共重合体Ｂとして、前記製造例Ｂ１で得たＢＡ／ＭＡ／ＡＡ／２ＨＥＡ共重合体Ｂ１の溶液１７６．５質量部（ＢＡ／ＭＡ／ＡＡ／２ＨＥＡ共重合体の固形分：３０．０質量部）と、イソシアネート化合物としてコロネートＬ２０質量部（日本ポリウレタン工業杜製のイソシアネート系化合物、有効成分：１５質量部）と、エポキシ化合物としてＴＥＴＲＡＤ−Ｘ０．０２質量部（三菱瓦斯化学杜製のエポキシ化合物、有効成分：０．０２質量部）と、シラン化合物（ＳＣ剤）としてＫＢＭ−４０３（信越化学工業杜製のシランカップリング剤、有効成分：０．１質量部）０．１質量部とを充分に攪拌混合して粘着剤組成物を得た。
このとき、ＢＡ／ＭＡ／ＡＡ共重合体Ａ１（アクリル系共重合体Ａ）の重量平均分子量（ＭｗＡ）とＢＡ／ＭＡ／ＡＡ／２ＨＥＡ共重合体（アクリル系共重合体Ｂ）の重量平均分子量（ＭｗＢ）との分子量比（ＭｗＡ／ＭｗＢ）は０．３３であり、Ｔｇについては、アクリル共重合体Ａの方がアクリル系共重合体Ｂよりも高くなっている。【００８９】
−光学フィルムサンプルの作製−
シリコーン系離型剤で表面処理された剥離フィルムの離型剤処理面に、乾燥後の塗工量が２５ｇ／ｃｍ２となるように、粘着剤組成物を塗布した。次に、これを熱風循環式乾燥機を用いて１００℃で９０秒間乾燥させ、剥離フィルム上に粘着剤層を形成した。続いて、偏光ベースフィルム〔ポリビニルアルコール（ＰＶＡ）フィルムを主体とする偏光子の両面にセルローストリアセテート（ＴＡＣ）フィルムをラミネートしてＴＡＣフィルム／ＰＶＡフィルム／ＴＡＣフィルムの積層構造を有するもの；約１９０μｍ〕の裏面と前記粘着剤層の表面とを重ねて貼り合せ、加圧ニップロールに通して圧着した。圧着後、２３℃、６５％ＲＨの環境条件下で１０日間養生させ、光学フィルムサンプルとして、剥離フィルム／粘着剤層／偏光ベースフィルムの積層構造を有する偏光フィルムを作製した。【００９０】
−評価−
上記で作製した偏光フィルムを用い、下記の評価を行なった。評価結果は、下記表１に示す。【００９１】
（１）タック性
ＪＩＳ Ｚ ０２３７に準じた方法により、傾斜式ボールタックの値を測定（傾斜板の角度＝３０°）し、停止したボールナンバーにより下記の評価基準にしたがって評価した。
<評価基準>
Ａ：ボールナンバーが７以上である。
Ｂ：ボールナンバーが５〜６である。
Ｃ：ボールナンバーが３〜４である。
Ｄ：ボールナンバーが３未満である。【００９２】
（２）耐久性
（２−１）４．３インチ（Ｄｒｙ，Ｗｅｔ）
前記「光学フィルムサンプルの作製」において作製した偏光フィルムを、吸収軸に対して長辺が４５°になるようにカットした５４ｍｍ×９６ｍｍ（長辺）の試験片（４．３インチ）を用意し、この試験片から剥離フィルムを剥離した。剥離により露出した粘着材層の表面を、０．７ｍｍの無アルカリガラス板（＃１７３７、コーニング社製）の片面に密着させることにより、試験片をガラス板上に重ね、ラミネーターを用いて貼付して積層体とした。次に、この積層体にオートクレーブ処理（５０℃、５ｋｇ／ｃｍ２、２０分）を施し、２３℃、６５％ＲＨの条件下で２４時間放置した。その後、高温低湿条件のＤｒｙ環境（８０℃、０％ＲＨ）、及び高温高湿条件のＷＥＴ環境（６０℃、９０％ＲＨ）にそれぞれ５００時間放置した。放置時間が経過した後、発泡、剥れの状態を目視により観察し、下記の評価基準にしたがって評価した。
<評価基準>
Ａ：発泡、剥れが全くみられなかった。
Ｂ：発泡、剥れが殆どみられなかった。
Ｃ：発泡、剥れが若干みられた。
Ｄ：発泡、剥れが顕著にみられた。【００９３】
（２−２）１９インチ（Ｄｒｙ，Ｗｅｔ）
前記「（２−１）４．３インチ（Ｄｒｙ，Ｗｅｔ）」において、偏光フィルムをカットして得られる試験片のサイズを２４０ｍｍ×４２７ｍｍ（１９インチ）に変更したこと以外は、「（２）耐久性（４．３インチ：Ｄｒｙ，Ｗｅｔ）」と同様の方法にて評価した。【００９４】
（３）色ムラ
（３−１）白抜け現象（４．３インチ）
前記「（２−１）４．３インチ（Ｄｒｙ，Ｗｅｔ）」におけるサイズと同サイズにカットした偏光フィルムの試験片を２枚用意し、０．７ｍｍの無アルカリガラス板（＃１７３７、コーニング社製）の両面に偏光軸が互いに直交するように貼付して、試験サンプルを作製した。次に、この試験サンプルにオートクレーブ処理（５０℃、５ｋｇ／ｍ２、２０分）を施し、２３℃、５０％ＲＨの条件下で２４時間放置した。その後、ドライ環境（７０℃、０％ＲＨ）下に５００時間放置した。放置後、２３℃、５０％ＲＨの条件下でそれぞれ液晶モニターのバックライト上に置き、白抜けの状態を目視で観察した。
<評価基準>
Ａ：白抜けがまったく認められなかった。
Ｂ：白抜けがほとんど認められなかった。
Ｃ：白抜けが若干認められた。
Ｄ：白抜けが大きく認められた。【００９５】
（３−２）白抜け現象（７インチ）
前記「（３−１）白抜け現象（４．３インチ）」において、偏光フィルムをカットして得られる試験片のサイズを８８ｍｍ×１５６ｍｍ（７．０インチ）に変更したこと以外は、「（３−１）白抜け現象（４．３インチ）」と同様の方法にて評価した。【００９６】
（３−３）白抜け現象（１９インチ）
前記「（３−１）白抜け現象（４．３インチ）」において、偏光フィルムをカットして得られる試験片のサイズを２４０ｍｍ×４２７ｍｍ（１９インチ）に変更したこと以外は、「（３−１）白抜け現象（４．３インチ）」と同様の方法にて評価した。【００９７】
（実施例２〜２１、比較例１〜６）
実施例１において、アクリル系共重合体のモノマー組成や物性（Ｔｇ、Ｍｗ）、重量平均分子量、アクリル系共重合体Ａ、Ｂの含有比率、架橋剤量を、下記表１〜表２に示すように変更したこと以外は、実施例１と同様にして、粘着剤組成物を調製し、偏光フィルムを作製すると共に、評価を行なった。【００９８】
【表１】
2013183563.tif 000003
【００９９】
【表２】
2013183563.tif 000004
【０１００】
前記表１〜表２に示されるように、実施例では、ＤＲＹ環境及びＷＥＴ環境に関わらず、発泡や剥がれの発生が抑えられており、良好な耐久性が得られた。また、サイズの大小に関わらず、白抜けの発生を効果的に抑制することができた。また、貼り合わせる際に生じやすい泡の巻き込みもなく、良好なタック性を示した。【０１０１】
日本出願２０１２−１２８２９１の開示はその全体が参照により本明細書に取り込まれる。
本明細書に記載された全ての文献、特許出願、および技術規格は、個々の文献、特許出願、および技術規格が参照により取り込まれることが具体的かつ個々に記された場合と同程度に、本明細書中に参照により取り込まれる。
【国際調査報告】
2013183563.tif 000005
2013183563.tif 000006
2013183563.tif 000007
2013183563.tif 000008